FR 3053040 A1 20171229 FR 1655870 A 20160623 1 MATERIAU DE CONSTRUCTION SOUS FORME DE PLAQUES La présente invention concerne des matériaux de construction, notamment des plaques, obtenus à partir d'un liant à base de composé solide minéral riche en oxyde alcalino-terreux et d'activateurs phosphatés. On entend par plaque un produit mince globalement plat, dont la hauteur est faible, comparée aux deux autres dimensions, que la section droite soit rectiligne ou non, par exemple en créneaux, sinusoïdale telle qu'une tôle ondulée, ou autre. Dans l'objectif de diminuer les quantités de CO2 rejetées dans l'atmosphère, on cherche aujourd'hui de plus en plus à substituer une partie ou la totalité du ciment Portland utilisé dans la fabrication de matériaux de construction par d'autres liants hydrauliques considérés comme moins polluants. Ainsi on connait des liants hydrauliques dans lesquels une partie ou la totalité du ciment Portland est substitué par des déchets de l'industrie de l'acier ou du charbon tels que les laitiers de hauts fourneaux ou les cendres volantes. Contrairement au ciment Portland, ces composés sont peu hydrauliques par nature et il est nécessaire d'ajouter un activateur pour les dissoudre et les rendre réactifs. Il est connu d'utiliser par exemple des agents alcalins en forte quantité, ou bien dont l'alcalinité est élevée, ce qui présente l'inconvénient d'entraîner de fortes augmentations de pH qui rendent délicate la manipulation de tels liants et risquent de provoquer de fortes irritations. Il est connu de préparer des plaques à base de ciment, obtenues à partir d'un mélange d'un liant cimentaire, de granulats légers, de granulats inertes, de 3053040 2 régulateurs de prise et de fluidifiants. La demande WO 02/098815 porte sur des plaques à base de liant cimentaire comprenant un mélange de ciment Portland, de clinker sulfoalumineux et de plâtre. Ce type de liant se traduit par une microstructure avec un système à dominante ettringitique. Durant leur cycle de 5 vie, les matériaux ettringitiques présentent deux problèmes majeurs: les variations dimensionnelles à haute température (70°C) qui peuvent conduire à la formation de fissures et la perte de durabilité à long terme des matrices ettringitiques. La quantité importante de ciment Portland dans ce liant entraîne un risque de réactivité à long terme du ciment Portland résiduel, et par 10 conséquent un potentiel renforcement de ces problèmes. On cherche par conséquent à développer d'autres types de liants hydrauliques qui permettent de limiter les variations dimensionnelles. Le brevet US 8,916,277 propose l'utilisation d'un liant à base de déchets industriels, tels que des laitiers ou des cendres volantes, et exempt notamment de plâtre et de ciment. Les 15 compositions de liants et systèmes d'activation proposés ne permettent cependant pas de satisfaire les propriétés requises pour permettre une fabrication industrielle de plaques en continu. La présente invention propose une plaque obtenue à partir d'un liant hydraulique comprenant : 20 - 20 à 80 % en poids d'un composé solide minéral constitué d'au moins un mélange de silice, d'alumine et d'oxydes alcalino-terreux, la somme totale de CaO et MgO représentant au moins 10% en poids du composé solide minéral ; - 5 à 70 % en poids d'un clinker alumineux et/ou sulfoalumineux ; - 5 à 20 % en poids d'un une source de sulfate de calcium ; et 3053040 3 - 2 à 15 % en poids d'un système d'activation comprenant au moins 30% en poids d'un sel dérivé de l'acide phosphorique. Le système d'activation utilisé dans la présente invention permet de rendre réactifs des composés solides minéraux tels que par exemple des 5 laitiers ou des cendres volantes quelle que soit leur cristallinité. Ainsi un tel système permet d'activer des laitiers amorphes mais également partiellement cristallisés dont les tailles de particules peuvent aller jusqu'à 5 mm. Par ailleurs, la composition du liant proposé dans la présente invention permet d'atteindre un bon compromis entre d'une part les propriétés de la gâchée (ouvrabilité 10 initiale, temps de prise, vitesse de durcissement...), qui doivent être compatibles avec un procédé de fabrication industriel en continu, et d'autre part les propriétés de la plaque (performances mécaniques, densité,...). Ainsi, la composition de liant selon l'invention ne requière que très peu d'eau et présente notamment une prise rapide, inférieure à 20 minutes voire 10 minutes, ainsi 15 qu'un durcissement rapide et élevé, c'est à dire par exemple des propriétés mécaniques de résistance à la compression Rc > 5 MPa à 48 heures. Ladite composition présente un temps de maniabilité, ou d'ouvrabilité, suffisant pour la mise en oeuvre du mélange comprenant ledit liant avant que la prise n'ait lieu. Le liant du corps de plaque comprend un mélange d'un composé solide 20 minéral, de clinker alumineux et/ou sulfoalumineux, d'une source de sulfate de calcium et d'un système d'activation. Le liant selon l'invention ne comprend de préférence pas de ciment ordinaire de type Portland qui est défini comme un ciment comprenant au moins 95% de clinker à base de calcaire et d'argile. 3053040 4 Le liant selon la présente invention est principalement à base d'un composé solide minéral constitué d'au moins un mélange de silice, d'alumine et d'oxydes alcalino-terreux, la somme totale de CaO et MgO représentant au moins 10% en poids du composé solide minéral. De façon préférée, la somme 5 totale de CaO et MgO représente au moins 20% du poids du composé minéral solide. Préférentiellement, le dit composé minéral solide est un laitier, amorphe ou cristallisé, des cendres volantes et/ou des poudres de verre. Les laitiers peuvent être des laitiers d'aciérie ou des laitiers de hauts-fourneaux. Les cendres volantes sont préférentiellement des cendres volantes de classe C. 10 La teneur en composé solide minéral dans le liant peut varier de 20 à 80 %, de préférence de 30 à 70 %, voire de 40 à 65% en poids du liant. Le composé solide minéral présente avantageusement une surface spécifique (Blaine) de 2500 à 6000 cm2/g. Sous le terme « système d'activation » au sens de la présente invention, 15 on comprend un système comprenant un ou plusieurs composés destinés à améliorer et/ou accélérer la prise et/ou le durcissement du liant, notamment en facilitant la dissolution de ses composants. Le système d'activation comprend au moins 30% en poids d'un sel dérivé de l'acide phosphorique. Le pourcentage pondéral est donné par rapport 20 au poids total du système d'activation. Le sel dérivé de l'acide phosphorique est choisi parmi les sels d'orthophosphates, de polyphosphates ou de pyrophosphates dans lequel le cation est choisi parmi le sodium, le potassium, le lithium, le calcium ou l'ion ammonium. Les sels d'orthophosphates sont des 3053040 5 sels dérivés de l'acide orthophosphorique comprenant l'anion P043-. Les pyrophopshates sont des sels dérivés de l'acide pyrophosphorique comprenant l'anion P2074-. Le sel est notamment choisi parmi les polyphosphates de métal alcalin choisi parmi le sodium, le potassium ou le lithium et leurs mélanges. De 5 façon préférée, le sel est un diphosphate ou un triphosphate de métal alcalin. On peut citer par exemple le triphosphate de sodium de formule Na5P3O10. Ces sels dérivés de l'acide phosphorique présentent l'avantage d'améliorer les résistances mécaniques du liant. Pour obtenir de bonnes résistances très rapidement aux jeunes âges, il 10 est avantageux que le système d'activation utilisé dans le liant selon la présente invention comprenne, en plus du sel dérivé de l'acide phosphorique, un autre constituant choisi parmi les silicates, les carbonates et les sulfates de métaux alcalins. La teneur de ce constituant choisi parmi les silicates, les carbonates et/ou les sulfates de métaux alcalins représente de préférence entre 5 et 70% 15 en poids par rapport au poids total du système d'activation. Avantageusement, le système d'activation comprend donc, en plus du sel dérivé de l'acide phosphorique, un silicate de métal alcalin choisi parmi le potassium, le lithium et le sodium, et leurs mélanges. Le silicate de métal peut être directement introduit sous forme minérale ou sous forme d'un sel. Il peut provenir d'un composé 20 minéral essentiellement riche en silice, comme par exemple des fumées de silice qui, lors de leur mise en solution dans un milieu basique (pH à environ 11), vont se dissoudre et apporter de la silice. Une fumée de silice contient en effet plus de 90% en poids de silice et a une finesse inférieure à 10pm tamis « tout passant » (100% des particules passent au tamis de 10 pm). Il s'agit 3053040 6 généralement d'un sous-produit essentiellement amorphe des industries métallurgiques et de la production du ferro-silicium. Il est également possible pour améliorer encore la résistance aux jeunes âges d'ajouter au système d'activation une source de métal alcalinoterreux et 5 notamment une source de calcium. La source de métal alcalinoterreux est choisie parmi la chaux et les sels de calcium. Lorsqu'elle est présente, cette source de métal alcalinoterreux représente de préférence entre 5 et 70% en poids par rapport au poids total du système d'activation. Le sel de calcium peut être choisi parmi les sels organiques d'acides carboxyliques de calcium comme 10 par exemple le formiate de calcium, l'acétate de calcium, le citrate de calcium, le lactate de calcium, le gluconate de calcium, le tartrate de calcium, l'oxalate de calcium, le propionate de calcium, le stéarate de calcium; les sels inorganiques de calcium comme par exemple le chlorure de calcium, le bromure de calcium, le fluorure de calcium, l'iodure de calcium, le chlorate de 15 calcium, l'iodate de calcium, le phosphate de calcium, le nitrate de calcium, le nitrite de calcium, l'hypochlorure de calcium, le bicarbonate de calcium, le carbonate de calcium, le sulfure de calcium, l'oxyde de calcium, l'hydroxyde de calcium et leurs mélanges. Dans le cadre de la présente invention, on préfère le chlorure de calcium, le nitrate de calcium et/ou l'hydroxyde de calcium. 20 De façon préférée, le système d'activation consiste en un mélange de 30 à 70 % en poids d'un sel dérivé de l'acide phosphorique choisi parmi les polyphosphates d'un métal alcalin choisi parmi le sodium, le potassium ou le lithium et leurs mélanges, 10 à 50 % en poids d'un silicate de métal alcalin choisi parmi le potassium, le lithium et/ou le sodium, et 10 à 50 % en poids 3053040 7 d'une source de métal alcalinoterreux, choisie parmi l'hydroxyde de calcium, le nitrate de calcium, le chlorure de calcium et leurs mélanges. Le système d'activation représente entre 2 et 15% du poids total du liant hydraulique, de préférence entre 3 et 12% du poids total du liant. 5 Le liant selon l'invention contient un clinker alumineux et/ou sulfoalumineux. Préférentiellement, il comprend un clinker sulfoalumineux. Par clinker alumineux, il faut comprendre tout matériau résultant de la cuisson à une température comprise entre 900°C et 1450°C ("clinkérisation") de mélanges contenant au moins une source de chaux (par exemple les calcaires 10 qui ont une teneur en CaO variant entre 50 % et 60 %), au moins une source d'alumine (par exemple les bauxites ou autre sous-produit de fabrication contenant de l'alumine). Trois exemples de clinkers alumineux sont donnés dans le tableau 1 ci-dessous, les compositions étant données en pourcentage massique. 15 Tableau 1 Clinker Ciment fondu Clinker alumineux Clinker alumineux 40% alumine 80% alumine CaO 37-39 42-48 17-20 5102 3-5 5-8 C6AS 3H32 +2AH3 Cette composition privilégiée permet de garantir une durabilité accrue des plaques. En effet, l'absence de sulfate conduit à la formation de monosulfoaluminate de calcium CAMx instable vis à vis par exemple des eaux sulfatées conduisant a posteriori à la formation d'ettringite expansive. A 15 contrario, un excès de sulfate peut conduire à une instabilité des produits minces vis à vis de l'humidité. Si on privilégie les résistances mécaniques à très court terme, le sulfate préféré de l'invention est le plâtre. Si l'on privilégie la plasticité, le sulfate préféré est l'anhydrite. 20 La plaque selon l'invention peut comprendre de 30 à 60 % en poids de granulats. Les granulats sont en général choisis parmi les granulats légers afin d'alléger la plaque et d'obtenir une densité finale de l'ordre de 0,8 à 1,5, de 3053040 11 préférence voisine de 1. Ils peuvent comprendre des charges minérales telles que du sable et/ou des matériaux naturels expansibles, expansés ou non, et/ou des charges organiques telles que des billes de polystyrène expansées, et/ou des charges inorganiques telles que de la perlite expansée éventuellement 5 hydrophobe, de la vermiculite, de l'argile expansée, des billes de verre expansé, des microsphères creuses de verre, des cénosphères, des argiles expansées, des schistes expansés, des pierres ponces, des silicates expansés. Les granulats ont généralement une taille inférieure ou égale à 5 mm, voire même inférieure ou égale à 1 mm. 10 La plaque selon l'invention peut également comprendre de 0 à 10 % en poids, de préférence de 0,4 à 7% en poids, d'adjuvants. Les adjuvants peuvent être par exemple des agents rhéologiques (plastifiants - dont les plastifiants réducteurs d'eau - ou épaississants), des agents régulateurs de prise (accélérateur ou retardateurs), des agents rétenteurs d'eau, des agents 15 entraîneurs d'air, des agents épaississants, des agents moussants, des agents de protection de croissance de micro-organismes et/ou de bactéries, des agents dispersants, des pigments, des agents hydrofugeants, des agents antifeu, des agents de renforcement. Par (super) plastifiant, il faut comprendre tout composé organique 20 capable d'améliorer la capacité de mise en oeuvre (ou ouvrabilité) du mélange comprenant le liant hydraulique. Il peut aussi dans le cas de la présente invention permettre une réduction d'eau significative, à ouvrabilité constante, qui contribue à l'obtention de performances mécaniques plus élevées, pour la confection de plaques légères. Il peut s'agir de produits à base d'acides 3053040 12 polycarboxyliques et de préférence d'éthers polycarboxyliques, des lignosulphonates, des polynaphtalènes sulphonates, des produits à base de mélamines, des polyacrylates et/ou des copolymères vinyliques. Selon la norme EN 934-2:1997, un adjuvant réducteur d'eau permet de 5 réduire la quantité d'eau nécessaire d'au moins 5 % par rapport à une composition non adjuvantée, et un adjuvant haut réducteur d'eau permet de réduire la quantité d'eau nécessaire d'au moins 12 % par rapport à une composition non adjuvantée. Les agents (super) plastifiants (haut) réducteur d'eau utilisés peuvent être des sels alcalins (Li, Na, K) ou alcalino-terreux (Ca, 10 Mg) issus de la condensation entre l'acide a-naphtalène sulfonique et le formaldéhyde (type Cimfluid 230 ou 232 (Axim, Ciments Calcia), entre la mélamine sulfonée et le formaldéhyde (type Cimfluid ML, Sika) ou de lignosulfonates. Ils peuvent être également à base de polycarboxylates. Un exemple d'agent plastifiant réducteur d'eau est le sel alcalin ou alcalino-terreux 15 issu de la condensation entre la mélamine sulfonée et le formaldéhyde (type Cimfluid ML) qui permet d'obtenir une fluidité élevée et ne provoque pas de retard de prise significatif malgré les dosages élevés utilisés. Les agents plastifiants sont utilisés typiquement dans des teneurs inférieures ou égales à 10 %, de préférence variant de 0,4 à 7 %, en poids par 20 rapport au poids total de liant. Comme on le sait, de manière générale, est considéré comme retardateur de prise tout composé minéral ou organique permettant d'allonger significativement le temps de prise de la formulation comprenant le liant sans pénaliser sa rhéologie. L'intérêt d'un tel adjuvant réside dans la possibilité de 3053040 13 contrôler la prise de la formulation et de la retarder éventuellement, pour faciliter une bonne mise en oeuvre. Des retardateurs préférés sont l'acide citrique, les gluconates ou encore les polyacrylates ou poly(méth)acrylates qui apportent en outre une nette amélioration de l'ouvrabilité de la pâte. Les 5 poly(méth)acrylates préférés pour la composition selon l'invention sont les fluidifiants à base acrylate décrits dans le brevet FR 2815342, et en particulier le Cimfluid 2000 AC (Ciments Calcia) qui comprend un poly(oxyde d'éthylène) de faible masse et un copolymère de méthacrylate de sodium et de méthacrylate de poly(oxyde d'éthylène). 10 Les retardateurs sont avantageusement utilisés dans de teneurs allant jusqu'à 2 % en poids par rapport au poids total de liant. L'utilisation de la combinaison d'un superplastifiant et un deuxième adjuvant, à savoir un retardateur, permet grâce au premier, d'obtenir une fluidité élevée lors de la mise en oeuvre sans pour autant accroître le temps de prise, et 15 grâce au second, de retarder le temps de prise et d'améliorer son comportement rhéologique. En outre, la variation des proportions relatives de ces deux types d'adjuvants précités permet de disposer d'un moyen de contrôle de la durée d'utilisation de ladite composition sans pénaliser l'ouvrabilité initiale, ni la vitesse de durcissement. 20 Un accélérateur de durcissement peut également être utilisé pour ajuster la cinétique de durcissement de la plaque. Celui-ci peut être par exemple un carbonate alcalin, un sulfate alcalin ou un sulfate métallique, le carbonate de lithium (Li2CO3) ou le sulfate d'aluminium étant préférés . 3053040 14 La présente invention concerne également un procédé de fabrication d'une plaque telle que décrite ci-dessus, comprenant : a) la préparation d'une gâchée, ladite gâchée comprenant, par rapport au total de matière sèche, 50 à 70 % en poids d'un liant hydraulique, 30 à 60 % en 5 poids de granulats et 0 à 10 % en poids d'adjuvants, et le rapport pondéral eau/liant dans la gâchée étant compris entre 0,2 et 0,5 ; et b) la mise en forme du corps de la plaque à partir de ladite gâchée ; dans lequel le liant hydraulique comprend : - 20 à 80 % en poids d'un composé solide minéral constitué d'au moins un 10 mélange de silice, d'alumine et d'oxydes alcalino-terreux, la somme totale de CaO et MgO représentant au moins 10% en poids du composé solide minéral ; - 5 à 70 % en poids d'un clinker alumineux et/ou sulfoalumineux ; - 5 à 20 % en poids d'une source de sulfate de calcium ; et 15 - 2 à 15 % en poids d'un système d'activation comprenant au moins 30% en poids d'un sel dérivé de l'acide phosphorique. L'étape de mise en forme b) peut être réalisée par moulage. Elle comprend alors, le dépôt de la gâchée dans un moule et le démoulage de la plaque après durcissement suffisant de la gâchée. En variante, l'étape de mise 20 en forme b) comprend : b1) le dépôt de la gâchée sur un support défilant, lequel est entraîné en continu par un convoyeur à bande ; b2) la mise en forme du corps de la plaque par un rouleau formeur ou une extrudeuse ; et 25 b3) la découpe de la plaque à la longueur souhaitée. 3053040 15 Ce dernier mode de réalisation présente comme principal avantage d'être réalisable en continu. Le liant selon l'invention permet en effet de préparer une gâchée possédant une ouvrabilité initiale élevée, un temps de prise limité et un durcissement rapide autorisant la manipulation immédiate des 5 plaques à l'issue de la période de prise. Le procédé permet par conséquent la fabrication d'un grand nombre de plaques en un temps limité. Les coûts de production de telles plaques sont considérablement réduits. Il est bien évident que la formulation idéale de la gâchée résulte d'un compromis entre le dosage en eau, la teneur en (super) plastifiant (haut) 10 réducteur d'eau et la teneur en retardateur, de façon à obtenir l'ouvrabilité, le temps d'utilisation et les performances mécaniques souhaitées. Le rapport pondéral eau/liant utilisé est généralement compris entre 0,2 et 0,5. Au-delà de cette valeur les performances mécaniques chutent de façon vertigineuse. Pour un rapport pondéral eau/liant inférieur à 0,2, il n'y a pas suffisamment d'eau 15 pour satisfaire les réactions d'hydratation du liant ; il peut subsister alors du liant anhydre qui peut nuire à la durabilité du matériau en milieu humide. De façon préférentielle, le rapport eau/liant utilisé est compris entre 0,25 et 0,47. Une mousse, obtenue par exemple à partir d'un agent moussant, peut être ajoutée à la gâchée afin de réduire la densité finale de la plaque. Pour les 20 mêmes raisons, un agent entraîneur d'air peut également être ajouté à la gâchée. De manière avantageuse, l'agent moussant ou l'agent entraîneur d'air renferme un tensio-actif, compatible avec un pH de 10 à 14. Ce tensio-actif est par exemple un composé à base de sels d'acide gras, ou d'alkyles sulfonates ou de résine vinsol. 3053040 16 Lorsque la gâchée comprend des granulats légers et/ou de la mousse, il est possible d'obtenir un corps de plaque présentant une densité finale de l'ordre de 0,8 à 1,5, de préférence voisine de 1, tout en présentant des performances de résistance mécanique à la compression et à la flexion élevées. 5 II est également possible de réaliser le dépôt selon l'étape b1) sur un parement dit inférieur, qui augmente considérablement la résistance à la flexion des plaques. Ainsi, la plaque comprend avantageusement un parement sur une de ses faces, voire sur chacune de ses faces. Le parement peut être en forme de grille de préférence associé à un mat. La grille ainsi que le mat sont de 10 préférence en fibres de verre. Avantageusement, une première couche de gâchée plus dense peut être déposée sur le parement avant l'étape b1) afin d'obtenir des plaques présentant une zone densifiée, de faible épaisseur, afin d'améliorer les propriétés mécaniques des plaques. 15 Pour la mise en forme du corps de la plaque à l'étape b2), l'extrudeuse utilisée est de préférence du genre comportant une filière transversale d'extrusion, ladite filière étant au moins en partie soumise à vibrations. Pour ce faire, la filière est munie d'une lèvre supérieure et d'une lèvre inférieure qui porte avantageusement au moins un vibreur, de préférence deux, sur sa face 20 inférieure ; l'axe du (ou des) vibreur (s) est orientable horizontalement et/ou verticalement la distance entre les lèvres supérieure et inférieure de la filière est réglable les lèvres supérieure et inférieure sont les lames d'une extrudeuse ou les rouleaux d'un rouleau formeur. Avantageusement, la filière d'extrusion a la forme générale d'un rectangle dont les extrémités des longueurs se faisant face 3053040 17 se rapprochent légèrement l'une de l'autre ; dès lors, deux des bords latéraux parallèles d'une plaque obtenue à partir d'une telle extrudeuse sont légèrement amincis. A l'étape b3), la découpe est avantageusement une découpe au jet d'eau, 5 laquelle est propre et nette. Les plaques ainsi fabriquées sont également résistantes aux intempéries et au brouillard salin. Elles sont ainsi particulièrement adaptées pour être utilisées dans le secteur du bâtiment, pour former ou recouvrir des parois, planchers ou toitures, à l'intérieur ou à l'extérieur des bâtiments, et notamment 10 dans des atmosphères très humides ou des zones fréquemment lavées au jet d'eau telles que les cuisines industrielles, les laboratoires agro-alimentaires, les douches ou salles de bains, les bassins, les piscines, les salles de bâtiments agricoles ou de boucheries industrielles. De telles plaques peuvent également être utilisées pour former ou 15 recouvrir des parois, planchers ou toitures exposés à un brouillard salin. Les exemples suivants illustrent l'invention sans en limiter la portée. EXEMPLES : Une plaque selon l'invention (Ex1) et une plaque de référence (C1) ont été préparées à partir respectivement d'un liant hydraulique à base de laitier et 20 d'un liant hydraulique à base de ciment. Les compositions des gâchées, en pourcentage pondéral, sont présentées dans le tableau 4 ci-dessous : 3053040 18 Tableau 4 Composant (en g) Cl Exl Ciment Portland(1) 36 - Laitier(4) - 31.5 Surface Blaine 450±30 m2/kg Clinker 15 15 sulfoalumineux(2) Surface Blaine 470±20 m2/kg Plâtre hémihydraté(3) 9 9 NaTP13(5) - 1.8 Na2SiO3(6) - 1.8 Ca(OH)2(7) - 0.9 Sable Sam in(8) d50 =200pm 40 40 Billes de PSE(9) 1,1 1,1 Eau à 45°C 24,6 24,6 Agent 2 2 superplastifiant (10) (1) [CEM 142.5] (2) [Polar Bear Building materialsj 5 (3) [Molda 3 normal, BPB] (4) [Ecocem Fos sur mer] (5) [Tripolyphosphate de sodium, VWR] (6) [Metso 510, PQ Corporation] (7) [VWR] 10 (8) [Roncevaux] (9) [Saint Gobain P/aco] (10) [Cimfluid ML, Sika] Liant hydraulique 3053040 19 Elles sont obtenues en effectuant un pré-mélange de l'ensemble des constituants solides d'une part et de l'agent superplastifiant avec l'eau de gâchage préchauffée à 45°C d'autre part. Dans un mélangeur de type Kenwood d'une capacité de 5 litres, les constituants liquides sont mélangées avec les 5 constituants solides, à une vitesse minimale pendant une durée de 5 secondes. La vitesse de malaxage est ensuite augmentée par palier chaque 5 secondes jusqu'à maintenir à la vitesse finale maximale pendant une durée de 1 min. Les mesures effectuées sur ces compositions sont les suivantes : Mesure du temps de prise : Le temps de prise est évalué à partir de 10 l'enfoncement d'une aiguille Vicat dans la pâte obtenue après gâchage, selon la norme NF EN 196-3 pour mortiers. La mesure de l'évolution du taux d'enfoncement est caractéristique de l'évolution du durcissement et de la prise du matériau. Résistance mécanique à la flexion et à la compression : elles sont 15 effectuées sur des éprouvettes (4x4x16) cm3, après 24 heures, selon la norme NF EN 196-1. Les résultats sont présentés dans le tableau 5 ci-dessous : 20 3053040 20 Tableau 5 Cl Exl Début de prise (min) 4,5 5 Fin de prise (min) 9 9 Flexion à 24 h (MPa) 1,5 1,25 Compression à 24 h (MPa) 65 5 REVENDICATIONS1. Plaque obtenue à partir d'un liant hydraulique comprenant : - 20 à 80 % en poids d'un composé solide minéral constitué d'au moins un mélange de silice, d'alumine et d'oxydes alcalino-terreux, la somme totale de CaO et MgO représentant au moins 10% en poids du composé solide minéral ; - 5 à 70 % en poids d'un clinker alumineux et/ou sulfoalumineux ; - 5 à 20 % en poids d'une source de sulfate de calcium ; et 2 à 15 % en poids d'un système d'activation comprenant au moins 30% en poids d'un sel dérivé de l'acide phosphorique. 2. Plaque selon la revendication 1, caractérisée en ce que ledit sel est choisi parmi les polyphosphates d'un métal alcalin choisi parmi le sodium, le potassium ou le lithium et leurs mélanges, 3. Plaque selon l'une des revendications 1 ou 2, caractérisée en ce que ledit sel est un triphosphate ou un diphosphate d'un métal alcalin. 4. Plaque selon l'une des revendications 1 à 3, caractérisée en ce que le système d'activation comprend un silicate, carbonate ou sulfate d'un métal alcalin choisi parmi le potassium, le lithium et/ou le sodium, de préférence dans une quantité variant de 5 à 70% en poids par rapport au poids total du système d'activation. 5. Plaque selon l'une des revendications 1 à 4, caractérisée en ce que le système d'activation comprend en outre une source d'un métal alcalinoterreux, choisie parmi la chaux et/ou les sels de calcium, de préférence dans une 3053040 22 quantité variant de 5 à 70% en poids par rapport au poids total du système d'activation. 6. Plaque selon l'une des revendications 1 à 5, caractérisée en ce que le système d'activation consiste en un mélange de 30 à 70 % en poids d'un sel dérivé de l'acide phosphorique choisi parmi les polyphosphates d'un métal alcalin choisi parmi le sodium, le potassium ou le lithium et leurs mélanges, 10 à 50 % en poids d'un silicate d'un métal alcalin choisi parmi le potassium, le lithium et/ou le sodium, et 10 à 50 % en poids d'une source de métal alcalinoterreux, choisie parmi la chaux et/ou les sels de calcium, 7. Plaque selon l'une des revendications 5 ou 6, caractérisée en ce que la source de métal alcalinoterreux est une source de calcium, de préférence choisie parmi l'hydroxyde de calcium, le nitrate de calcium et/ou le chlorure de calcium. Plaque selon l'une des revendications 1 à 7 caractérisée en ce que le système d'activation représente entre 3 et 12% du poids total du liant. 9. Plaque selon l'une des revendications 1 à 8, caractérisée en ce que la somme totale de CaO et MgO dans le composé solide minéral représente au moins 20% en poids de celui-ci. 10. Plaque selon l'une des revendications 1 ou 9, caractérisée en ce que le composé solide minéral est choisi parmi les laitiers, amorphes ou cristallisés, les cendres volantes et/ou les poudres de verre, tels que les laitiers d'aciérie, les laitiers de hauts-fourneaux ou les cendres volantes de classe C 3053040 23 11. Plaque selon l'une des revendications 1 à 10, caractérisée en ce que la source de sulfate de calcium est du plâtre, du gypse ou de l'anhydrite. 12. Plaque selon l'une des revendications 1 à 11, caractérisée en ce, qu'elle comprend 0,4 à 7 % en poids d'adjuvants tels que des agents rhéologiques tels que des plastifiants dont les plastifiants réducteurs d'eau ou épaississants, des agents régulateurs de prise tels que des accélérateurs et/ou retardateurs, des agents rétenteurs d'eau, des agents entraîneurs d'air, des agents épaississants, des agents moussants, des agents de protection de croissance de microorganismes et/ou de bactéries, des agents dispersants, des pigments, des agents hydrofugeants, des agents anti-feu, des agents de renforcement. 13. Plaque selon l'une des revendications 1 à 12 caractérisée en ce qu'elle comprend entre 30 et 60% en poids de granulats, choisis parmi le sable et/ou les matériaux naturels expansibles, expansés ou non, et/ou des charges organiques telles que des billes de polystyrène expansées, et/ou des charges inorganiques telles que de la perlite expansée éventuellement hydrophobe, de la vermiculite, de l'argile expansée, des billes de verre expansé, des microsphères creuses de verre, des cénosphères, des argiles expansées, des schistes expansés, des pierres ponces, des silicates expansés. 14. Procédé de fabrication d'une plaque selon l'une des revendications 1 à 13, comprenant : la préparation d'une gâchée, ladite gâchée comprenant, par rapport au total de matière sèche, 50 à 70 % en poids d'un liant hydraulique, 30 à 60 % en poids de granulats et 0 à 10 % en poids d'adjuvants, et le rapport pondéral eau/liant dans la gâchée étant compris entre 0,2 et 0,5; 3053040 24 la formation du corps de la plaque à partir de ladite gâchée caractérisé en ce que le liant hydraulique comprend 20 à 80 % en poids d'un composé solide minéral constitué d'au moins un mélange de silice, d'alumine et d'oxydes alcalino-terreux, la somme totale de CaO et MgO représentant au moins 10% en poids du composé solide minéral`; à 70 % en poids d'un clinker alumineux et/ou suifoalumineux ; 5 à 20 % en poids d'un une source de sulfate de calcium ; et 2 à 15 % en poids d'un système d'activation comprenant au moins 30% en poids d'un sel dérivé de l'acide phosphorique. 15. Utilisation de la plaque selon l'une des revendications 1 à 13 pour former ou recouvrir des murs, parois, planchers ou toitures, à l'intérieur ou à l'extérieur de bâtiments, tels que des cuisines industrielles, des laboratoires agro-alimentaires, des douches, des salles de bains, des bassins ou des piscines, et/ou des salles fréquemment lavées au jet d'eau, telles que salles de bâtiments agricoles ou de boucheries industrielles.